СПОСОБ ОБРАЗОВАНИЯ И ВЫРАЩИВАНИЯ НАНОРАЗМЕРНЫХ КРИСТАЛЛОВ НА ОСНОВЕ СИЛИКАТА КАЛЬЦИЯ В ЦЕМЕНТНЫХ МАТЕРИАЛАХ, НАНОРАЗМЕРНЫЕ КРИСТАЛЛЫ НА ОСНОВЕ СИЛИКАТА КАЛЬЦИЯ, ПРИМЕНЕНИЕ КРИСТАЛЛОВ И ПРИМЕНЕНИЕ ГЛИЦЕРИНА

1. Способ образования и выращивания in situ наноразмерных кристаллов на основе силиката кальция в цементном материале, отличающийся тем, что к цементу добавляют глицерин в количестве от 0,5% до 12,5% от массы цемента.
2. Способ по п.1, отличающийся тем, что к цементу добавляют водный раствор глицерина, сохраняя соотношение по массе вода/цемент в диапазоне от 0,15 до 0,45.
3. Способ по п.1 или 2, отличающийся тем, что смесь подвергают формованию путем прессования под давлением в диапазоне от атмосферного давления до 20 МПа.
4. Способ по п.1 или 2, отличающийся тем, что цемент представляет собой портландцемент.
5. Способ по п.1 или 2, отличающийся тем, что глицерин используют в жидком состоянии и при комнатной температуре.
6. Способ по п.1 или 2, отличающийся тем, что смесь глицерина и цемента получают, орошая или поливая жидкостью порошок или же добавляя порошок к жидкости.
7. Способ по п.6, отличающийся тем, что используют механическое оборудование.
8. Способ по п.1 или 2, отличающийся тем, что формование полученного цементного материала производят путем прессования, подачи насосом, инжекции, экструзии, экструзии со скользящими формами или заливки в формы или полости, с использованием или без использования вибрационного оборудования.
9. Способ по п.1 или 2, отличающийся тем, что используют добавки для ускорения схватывания цемента, выбранные из следующей группы:
алюминат кальция и/или цементы на его основе в количестве от 0% до 30% от массы цемента;
органические кислоты, такие как лимонная кислота, винная кислота или щавелевая кислота, а также их соответствующие соли в количестве от 0% до 2% от массы цемента.
10. Способ по п.1 или 2, отличающийся тем, что для регулирования реологических характеристик цементной пасты используют добавки, выбранные из следующей группы:
диспергаторы, такие как полиакриловые/полиметакриловые кислоты и их соответствующие соли, поликарбоксилаты и модифицированные поликарбоксилатные эфиры, лигно-, нафталин- и меламинсульфонат, в количестве от 0% до 5% от массы цемента;
пластификаторы, такие как оксид, гидроксид, карбонат и/или хлорид кальция в количестве от 0% до 10% от массы цемента;
загустители, такие как аморфный кремнезем с большой удельной поверхностью и/или полимеры целлюлозы, такие как гидроксиэтилцеллюлоза и карбоксиметилцеллюлоза, а также суспензии коллагена и/или хитозана в количестве от 0% до 30% от массы цемента.
11. Наноразмерные кристаллы на основе силиката кальция, отличающиеся тем, что их получают способом по одному пп.1-10, причем соотношение их геометрических размеров находится в диапазоне от 10 до 100.
12. Кристаллы по п.11, отличающиеся тем, что имеют игольчатую форму при содержании глицерина в смачивающей воде для цемента в диапазоне от 0,5% до 2,5% от массы цемента и вызывают объемное расширение цементного материала до 5%.
13. Кристаллы по п.11, отличающиеся тем, что имеют пластинчатую форму при содержании глицерина в смачивающей воде для цемента в диапазоне от 7,5% до 12,5% от массы цемента и вызывают объемное расширение цементного материала не менее 5%.
14. Применение кристаллов, охарактеризованных в одном из пп.11-13, для упрочнения цемента, используемого при покрытии нефтехимических скважин, заполнении одонтологических и ортопедических полостей и изготовлении элементов конструкций в гражданском строительстве.
15. Применение глицерина для образования и выращивания in situ наноразмерных кристаллов на основе силиката кальция в цементных материалах.